МАЛОЧУВСТВИТЕЛЬНЫЙ ВЗРЫВЧАТЫЙ СОСТАВ ДЛЯ СНАРЯЖЕНИЯ ЭЛЕКТРОДЕТОНАТОРОВ
LOW-SENSITIVE EXPLOSIVE COMPOUND FOR ELECTRIC DETONATOR CHARGING

Изобретение относится к области создания средств инициирования и может быть использовано при изготовлении безопасных как при снаряжении, так и при обращении электродетонаторов (ЭД) без инициирующих взрывчатых веществ (ВВ).
Известен взрывчатый состав (патент РФ №2258689, МПК С06В 25/34, публ. 20.08.2005) для изготовления детонирующего шнура и капсюля детонатора, содержащий гексоген и 0,3-3% высокодисперсного окисла металла из группы: Fe2O3, Fe3O4, PbO, Pb3O4, CuO, Al2O3, TiO2 с удельной поверхностью 0,5-1,2 м2/г и SiO2 с удельной поверхностью 100-700 м2/г или их смеси. Изобретение направлено на достижение устойчивой сыпучести гексогена и составов на его основе. Недостатком изобретения является использование чувствительного взрывчатого вещества (ВВ) - гексогена, что повышает степень опасности при изготовлении состава в процессе снаряжения и эксплуатации ЭД.
Взрывчатый состав для изготовления детонирующих шнуров и капсюлей детонаторов, описанный в патенте РФ №2257367, МПК С06 В25/00, публ. 27.07.2005, содержащит гексоген, 10-40% крупнокристаллического ВВ - перекристаллизованного гексогена или тетранитратпентаэритрита или гранулированного взрывчатого вещества - гексогена, цементированного полимерными или восковыми добавками, или сыпучего состава тротил/гексоген или сыпучего тетранитратпентаэритрита, или пентолита со средним размером частиц 300-700 мкм и 0,3-3,0% высокодисперсного окисла металла. Изобретение направлено на создание стабильно сыпучего взрывчатого состава для изготовления детонирующих шнуров и капсюлей детонаторов. Недостаток данного изобретения - высокая степень опасности при снаряжении и использовании ЭД.
Инициирующий взрывчатый состав (патент РФ №2309139, МПК С06В 43/00, публ. 27.10.2007), чувствительный к низкотемпературному лазерному излучению, содержащий перхлорат 5-гидразинотетразолртути (II), полиметилвинилтетразол и наноалмазы детонационного синтеза. Изобретение направлено на снижение порога инициирования взрывчатого состава при сохранении высокой адгезии к поверхности взрывчатого вещества, безопасности в обращении. Область применения состава ограничена средствами инициирования, в которых начальным импульсом служит лазерное излучение.
2
Предложен детонатор (РФ №2427786, МПК F42B 3/113, публ. 27.08.2011) на основе светочувствительного взрывчатого вещества, в котором используется смесевое светочувствительное взрывчатое вещество, выполненное в виде запрессованного до плотности 0,9-1,1 г/см3 материала из смеси высокодисперсного ТЭНа с удельной поверхностью 4000-20000 см/г и наноалюминия со средним размером частиц не более 60 нм при соотношении ингредиентов (мас.ч.) от 75:15 до 95:5, соответственно. ТЭН в рецептуре может быть заменен на бензотрифуроксан. Состав, описанный в патенте РФ №2427786, выбран в качестве прототипа.
Недостатком состава, приведенного в прототипе, является использование высокочувствительных ВВ - ТЭНа (частость взрывов - 100%, чувствительность к трению (нижний предел) - 150 МПа) или БТФ (частость взрывов - 84%, чувствительность к трению (нижний предел) - 100 МПа). Применение столь чувствительных ВВ приводит к повышению степени опасности при изготовлении детонаторов, а так же увеличивает риск несанкционированного срабатывания в процессе эксплуатации. Кроме того, предложенный детонатор срабатывает от импульса лазерного излучения, в то время как в промышленности и военной технике значительно более распространены электродетонаторы.
Задачей заявленного изобретения является разработка инициирующего состава на основе малочувствительных бризантных ВВ, предназначенного для снаряжения электродетонаторов. Новый технический результат позволит понизить потенциальную опасность изготовления электродетонаторов и уменьшить вероятность их несанкционированного воздействия в результате механического или электромагнитного воздействия.
Предложен малочувствительный взрывчатый состав для изготовления безопасных при снаряжении и применении электродетонаторов без инициирующих ВВ, включающий смесь бризантного ВВ и нанометалла, который в качестве бризантного ВВ содержит динитродиаминоэтилен, а в качестве нанометалла - наномедь или наносеребро при следующем соотношении компонентов (мас.%):
динитродиаминоэтилен
70-95
наномедь или наносеребро
5-30
Для приготовления состава необходимо использовать динитродиаминоэтилен с размером частиц то 0,1 до 100 мкм; нанометалл с размером частиц от 30 до 100 нм.
В предпочтительном варианте состав содержит динитродиаминоэтилен с размером частиц (1-3) мкм.
Наномедь или наносеребро целесообразно вводить в состав с размером частиц (50-70) нм.
Динитродиаминоэтилен - бризантное взрывчатое вещество, обладающее малой чувствительностью к механическим воздействиям: чувствительность к удару по ГОСТ 4545 (частость взрывов) при сбрасывании груза 10 кг с высоты 25 см - 4%, чувствительность к ударному трению (нижний предел) - 392 МПа.
Добавка нанометалла к динитродиаминоэтилену позволяет получить смесь, заряды из которой чувствительны к воздействию высоковольтного электрического разряда (3-9) кВ, что способствует возбуждению в нем детонации.
Процесс изготовления предложенного взрывчатого состава заключается в последующем введении соответствующей навески динитродиаминоэтилена и нанометалла в объемный смеситель с последующим механическим перемешиванием до получения однородной массы.
Пример применения состава.
Пример 1
3
Приготовленный описанным выше способом состав с соотношением компонентов динитродиаминоэтилен: наномедь 85:15 (по массе) запрессовывается в оболочку диаметром 6,0 мм до плотности 1400 г/см. При этом размер частиц динитродиаминоэтилена составляет (1-3) мкм, наномеди - (50-70) нм. При пропускании высоковольтного электрического разряда (U=9 кВ, длительности импульса ~1 мкс) через заряд в нем возбуждается устойчивая детонация с параметрами достаточными для надежного инициирования вторичного заряда.
Пример 2
3
Приготовленный описанным выше способом состав с соотношением компонентов динитродиаминоэтилен: наномедь 70:30 (по массе) запрессовывается в оболочку диаметром 6,0 мм до плотности 1450 г/см. При этом размер частиц динитродиаминоэтилена составляет (1-3) мкм, наномеди - (50-70) нм. При пропускании высоковольтного электрического разряда (U=9 кВ, длительности импульса ~1 мкс) через заряд в нем возбуждается устойчивая детонация с параметрами достаточными для надежного инициирования вторичного заряда.
Пример 3
3
Приготовленный описанным выше способом состав с соотношением компонентов динитродиаминоэтилен: наномедь 95:5 (по массе) запрессовывается в оболочку диаметром 6,0 мм до плотности 1500 г/см. При этом размер частиц динитродиаминоэтилена составляет (1-3) мкм, наномеди - (50-70) нм. При пропускании высоковольтного электрического разряда {U=9 кВ, длительности импульса ~1 мкс) через заряд в нем возбуждается устойчивая детонация с параметрами достаточными для надежного инициирования вторичного заряда.
Пример 4
3
Приготовленный описанным выше способом состав с соотношением компонентов динитродиаминоэтилен: наносеребро 70:30 (по массе) запрессовывается в оболочку диаметром 6,0 мм до плотности 1400 г/см. При этом размер частиц динитродиаминоэтилена составляет (1-3) мкм, наносеребра - (50-70) нм. При пропускании высоковольтного электрического разряда (U=9 кВ, длительности импульса ~1 мкс) через заряд в нем возбуждается устойчивая детонация с параметрами достаточными для надежного инициирования вторичного заряда.
Пример 5
3
Приготовленный описанным выше способом состав с соотношением компонентов динитродиаминоэтилен: наносеребро 95:5 (по массе) запрессовывается в оболочку диаметром 6,0 мм до плотности 1400 г/см. При этом размер частиц динитродиаминоэтилена составляет (1-3) мкм, наносеребра - (50-70) нм. При пропускании высоковольтного электрического разряда (U=9 кВ, длительности импульса ~1 мкс) через заряд в нем возбуждается устойчивая детонация с параметрами достаточными для надежного инициирования вторичного заряда.